"金属細線で構成された電極パターンと、該電極パターンの端部と電気的に接続された電極端子と、を有する導電シートであって、前記電極パターンの透過率が83以上であり、前記電極パターンの透過率をaと表したとき、前記電極端子の透過率がa-20以上a-3以下である導電シート。金属細線で構成された電極パターンと、該電極パターンの端部と電気的に接続された電極端子と、を有する導電シートであって、前記電極パターンの開口率が90以上であり、前記電極パターンの開口率をbと表したとき、前記電極端子の開口率がb-20以上b-0.1以下である導電シート。前記電極端子は金属細線で構成された格子からなるメッシュ形状を含む請求項1又は2に記載の導電シート。前記金属細線は30μm以下の線幅である請求項3に記載の導電シート。前記金属細線は不透明な材料で構成される請求項3又は4に記載の導電シート。センシング領域に設けられ、金属細線で構成された電極パターンと、前記センシング領域の外側に設けられ、該電極パターンの端部と電気的に接続された電極端子と、が設けられた導電シートを有するタッチパネルであって、前記電極パターンの透過率が83以上であり、前記電極パターンの透過率をaと表したとき、前記電極端子の透過率がa-20以上a-3以下であるタッチパネル。センシング領域に設けられ、金属細線で構成された電極パターンと、前記センシング領域の外側に設けられ、該電極パターンの端部と電気的に接続された電極端子と、が設けられた導電シートを有するタッチパネルであって、前記電極パターンの開口率が90以上であり、前記電極パターンの開口率をbと表したとき、前記電極端子の開口率がb-20以上b-0.1以下であるタッチパネル。ところで、タッチパネルのセンシング電極は、少なくともタッチ領域が金属細線で構成された電極パターンと、電極パターンの端部と電気的に接続された電極端子と、を有する。電極端子は、高い導電性を備えるために太い端子ベタ端子となっている。そのため、ディスプレイとタッチパネルを組み合わせて作動させる場合には、センシング領域電極パターンでは、ディスプレイが発する光を電極端子が遮光するためセンシング領域の電極端子近傍において暗くなる部分が現れ、ディスプレイが見づらくなることがある。本発明はこのような課題を考慮してなされたものであり、センシング領域の電極端子近傍において視認性を損なわない導電シート及びタッチパネルを提供することを目的とする。本発明の導電シートは、金属細線で構成された電極パターンと、該電極パターンの端部と電気的に接続された電極端子と、を有する導電シートであって、前記電極パターンの透過率が83以上であり、前記電極パターンの透過率をaと表したとき、前記電極端子の透過率がa-20以上a-3以下である。本発明の別の態様の導電シートは、金属細線で構成された電極パターンと、該電極パターンの端部と電気的に接続された電極端子と、を有する導電シートであって、前記電極パターンの開口率が90以上であり、前記電極パターンの開口率をbと表したとき、前記電極端子の開口率がb-20以上b-0.1以下である。上記本発明の導電シートは、好ましくは、前記電極端子は金属細線で構成された格子からなるメッシュ形状を含み、また金属細線は30μm以下の線幅であり、金属細線は不透明な材料で構成される。本発明のタッチパネルは、センシング領域に設けられ、金属細線で構成された電極パターンと、前記センシング領域の外側に設けられ、該電極パターンの端部と電気的に接続された電極端子と、が設けられた導電シートを有するタッチパネルであって、前記電極パターンの透過率が83以上であり、前記電極パターンの透過率をaと表したとき、前記電極端子の透過率がa-20以上a-3以下である。本発明の別の態様のタッチパネルは、センシング領域に設けられ、金属細線で構成された電極パターンと、前記センシング領域の外側に設けられ、該電極パターンの端部と電気的に接続された電極端子と、が設けられた導電シートを有するタッチパネルであって、前記電極パターンの開口率が90以上であり、前記電極パターンの開口率をbと表したとき、前記電極端子の開口率がb-20以上b-0.1以下である。本発明の導電シート及びタッチパネルによれば、センシング領域の電極端子近傍において視認性を損なわないようにすることができる。以下、添付図面に従って本発明の好ましい実施の形態について説明する。本発明は以下の好ましい実施の形態により説明されるが、本発明の範囲を逸脱することなく、多くの手法により変更を行うことができ、本実施の形態以外の他の実施の形態を利用することができる。したがって、本発明の範囲内における全ての変更が特許請求の範囲に含まれる。以下、本実施形態に係る導電シート及びタッチパネルについて図1~図6を参照しながら説明する。なお、本明細書において数値範囲を示す~は、その前後に記載される数値を下限値及び上限値として含む意味として使用される。本実施の形態に係るタッチパネル用の導電シート10は、図1及び図2に示すように、金属細線で構成された電極パターン16A16Bと、電極パターン16A16Bの端部と電気的に接続された電極端子60A60Bと、を有する導電シートシート12A12Bであって、電極端子60A60Bは金属細線で構成された格子68からなるメッシュ形状66を含むように構成される。そして、本実施の形態に係るタッチパネル用の導電シート10は、図3及び図4aに示すように、第1導電シート12Aと第2導電シート12Bとが積層されて構成される。第1導電シート12Aは、図4及び図6aに示すように、第1透明基体14A図5a参照の一主面上に形成された第1電極パターン16Aを有する。第1電極パターン16Aは、金属細線による多数の格子にて構成される。第1電極パターン16Aは、それぞれ第1方向x方向に延在し、且つ、第1方向と直交する第2方向y方向に配列された2以上の第1導電パターン18Aと、各第1導電パターン18Aを電気的に分離する第1非導電パターン20Aとを有する。第1非導電パターン20Aには金属細線の交差点以外に複数の断線部22Aが形成される。複数の断線部22Aにより各第1導電パターン18Aが電気的に分離される。第1電極パターン16Aを構成する金属細線は30μm以下、好ましくは15μm以下、さらに好ましくは10μm以下、さらに好ましくは9μm以下、さらに好ましくは7μm以下の線幅を有する。線幅の下限値は、1μmが好ましい。なお、第1導電パターン18Aと第1非導電パターン20Aとは実質的に同じ線幅を有するが、図6aでは第1導電パターン18Aと第1非導電パターン20Aとを明確にするため、第1導電パターン18Aの線幅を太く、第1非導電パターン20Aの線幅を細くして誇張して図示している。第1導電パターン18Aの線幅と第1非導電パターン20Aの線幅は、同じでもよく、異なっていてもよい。好ましくは、両者の線幅は同じである。その理由は、線幅が異なると視認性が悪化することがあるからである。第1電極パターン16Aの金属細線は、金、銀、銅などの金属材料や金属酸化物等の導電材料で構成され、不透明な導電材料で構成される。第1電極パターン16Aは交差する金属細線で構成される複数の格子24Aを含んでいる。格子24Aは金属細線で囲まれる開口領域を含んでいる。格子24Aは300μm以上800μm以下、好ましくは400μm以上600μm以下の格子ピッチPaを有する。第1導電パターン18Aの格子24Aと第1非導電パターン20Aの格子24Aとは実質的に同じ大きさを有する。第1非導電パターン20Aの格子24Aは金属細線の交差部以外に断線部22Aを有する。第1非導電パターン20Aを構成する全ての格子24Aが断線部22Aを有する必要はない。第1非導電パターン20Aが、隣り合う第1導電パターン18A間の電気的な分離を達成できればよい。断線部22Aの長さは、好ましくは、60μm以下である。断線部22Aの長さの下限値は、10μmが好ましく、15μmがより好ましく、20μmがさらに好ましい。断線部22Aの長さの上限値は、50μmが好ましく、40μmがより好ましく、30μmがさらに好ましい。好ましい範囲としては10μm以上50μm以下であり、15μm以上30μm以下である。また、断線部22Aを形成する範囲について、例えば、線密度のバラツキで表現することができる。ここで、線密度のバラツキとは単位小格子中の総細線長のバラツキであり、±総線長最大値-総線長最小値/総線長平均値/2と定義できる。断線部22Aを形成する範囲は、好ましくは、綿密度のバラツキで±15であり、より好ましくは、±10である。上述のタッチパネル用導電シート10では、格子24Aは略ひし形の形状を有している。ここで略ひし形の形状とは、対角線が実質的に直交する平行四辺形を意味する。但し、その他、多角形状としてもよい。また、一辺の形状を直線状の他、湾曲形状でもよいし、円弧状にしてもよい。円弧状とする場合は、例えば対向する2辺については、外方に凸の円弧状とし、他の対向する2辺については、内方に凸の円弧状としてもよい。また、各辺の形状を、外方に凸の円弧と内方に凸の円弧が連続した波線形状としてもよい。もちろん、各辺の形状を、サイン曲線にしてもよい。各第1導電パターン18Aは、第1方向x方向に沿って、交互に配置された幅広部分と幅狭部分とを備えた、いわゆるダイヤモンドパターンである。同様に各第1非導電パターン20Aは、第1方向x方向に沿って、交互に配置された幅広部分と幅狭部分とを備えている。第1導電パターン18Aの幅広部分と幅狭部分の順序は、第1非導電パターン20Aの幅広部分と幅狭部分の順序と逆になっている。なお、各第1導電パターン18Aは、上記ダイヤモンドパターンに限定されず、所定の幅の帯状の形状ストライプ形状や所定の幅のジグザグ形状などでもよい。パターニングとしては、既存のITO透明導電膜で施されている電極形状が挙げられる。各第1導電パターン18Aの一方の端部は、第1電極端子60Aを介して第1外部配線62Aに電気的に接続される。一方、各第1導電パターン18Aの他方の端部は、開放端となっている。なお、各第1導電パターン18Aの他方の端部は、外部配線に電気的に接続されない以外は一方の端部と同様のパターン形状や端子を有する形状としてもよい。第2導電シート12Bは、図4及び図6bに示すように、第2透明基体14B図5a参照の一主面上に形成された第2電極パターン16Bを有する。第2電極パターン16Bは、金属細線による多数の格子にて構成される。第2電極パターン16Bは、それぞれ第2方向y方向に延在し、且つ、第2方向と直交する第1方向x方向に配列された2以上の第2導電パターン18Bと、各第2導電パターン18Bを電気的に分離する第2非導電パターン20Bとを有する。第2非導電パターン20Bには金属細線の交差点以外に複数の断線部22Bが形成される。複数の断線部22Bにより各第2導電パターン18Bが電気的に分離される。第2電極パターン16Bを構成する金属細線は第1電極パターン16Aを構成する金属細線と実質的に同じ線幅を有する。なお、第2導電パターン18Bと第2非導電パターン20Bとは実質的に同じ線幅を有するが、図6bでは第2導電パターン18Bと第2非導電パターン20Bとを明確にするため、第2導電パターン18Bの線幅を太く、第2非導電パターン20Bの線幅を細くして誇張して図示している。第2導電パターン18Bの線幅と第2非導電パターン20Bの線幅は、同じでもよく、異なっていてもよい。好ましくは、両者の線幅は同じである。その理由は、線幅が異なると視認性が悪化することがあるからである。第2電極パターン16Bの金属細線は、第1電極パターン16Aの金属細線と同じ導電材料で構成される。第2電極パターン16Bは交差する金属細線で構成される複数の格子24Bを含んでいる。格子24Bは金属細線で囲まれる開口領域を含んでいる。格子24Bは300μm以上800μm以下、好ましくは400μm以上600μm以下の格子ピッチPbを有する。第2導電パターン18Bの格子24Bと第2非導電パターン20Bの格子24Bとは実質的に同じ大きさを有する。第2非導電パターン20Bの格子24Bは金属細線の交差部以外に断線部22Bを有する。第2非導電パターン20Bを構成する全ての格子24Bが断線部22Bを有する必要はない。第2非導電パターン20Bが、隣り合う第2導電パターン18B間の電気的な分離を達成できればよい。断線部22Bの長さは、好ましくは、60μm以下である。断線部22Aの長さの下限値は、10μmが好ましく、15μmがより好ましく、20μmがさらに好ましい。断線部22Aの長さの上限値は、50μmが好ましく、40μmがより好ましく、30μmがさらに好ましい。好ましい範囲としては10μm以上50μm以下であり、15μm以上30μm以下である。また、断線部22Bを形成する範囲について、例えば、線密度のバラツキで表現することができる。ここで、線密度のバラツキとは単位小格子中の総細線長のバラツキであり、±総線長最大値-総線長最小値/総線長平均値/2と定義できる。断線部22Bを形成する範囲は、好ましくは、綿密度のバラツキで±15であり、より好ましくは、±10である。上述のタッチパネル用導電シート10では、格子24Bは略ひし形の形状を有している。ここで略ひし形の形状とは、対角線が実質的に直交する平行四辺形を意味する。但し、その他、多角形状としてもよい。また、一辺の形状を直線状の他、湾曲形状でもよいし、円弧状にしてもよい。円弧状とする場合は、例えば対向する2辺については、外方に凸の円弧状とし、他の対向する2辺については、内方に凸の円弧状としてもよい。また、各辺の形状を、外方に凸の円弧と内方に凸の円弧が連続した波線形状としてもよい。もちろん、各辺の形状を、サイン曲線にしてもよい。各第2導電パターン18Bは、第2方向y方向に沿って、交互に配置された幅広部分と幅狭部分とを備えている。同様に各第2非導電パターン20Bは、第2方向y方向に沿って、交互に配置された幅広部分と幅狭部分とを備えている。第2導電パターン18Bの幅広部分と幅狭部分の順序は、第2非導電パターン20Bの幅広部分と幅狭部分の順序と逆になっている。各第2導電パターン18Bの一方の端部は、第2電極端子60Bを介して第2外部配線62Bに電気的に接続される。一方、各第2導電パターン18Bの他方の端部は、開放端となっている。そして、例えば第2導電シート12B上に第1導電シート12Aを積層してタッチパネル用導電シート10としたとき、図7に示すように、第1電極パターン16Aと第2電極パターン16Bとが重なり合わないよう配置される。このとき、第1導電パターン18Aの幅狭部と第2導電パターン18Bの幅狭部とが対向し、且つ第1導電パターン18Aの幅狭部と第2導電パターン18Bとが交差するように、第1電極パターン16Aと第2電極パターン16Bとが配置される。この結果、第1電極パターン16Aと第2電極パターン16Bとにより、組合せパターン70が形成される。なお、第1電極パターン16Aと第2電極パターン16Bの各線幅は実質的に同じである。また、格子24Aと格子24Bとは各大きさは実質的に同じである。但し、図6では、第1電極パターン16Aと第2電極パターン16Bとの位置関係を明確にするため、第1電極パターン16Aの線幅を第2電極パターン16Bの線幅より太く表示している。組合せパターン70において、上面視で、格子24Aと格子24Bとにより小格子76が形成される。つまり、格子24Aの交差部が格子24Bの開口領域に配置される。なお、小格子76は、格子24A及び格子24Bの格子ピッチPa,Pbの半分の150μm以上400μm以下、好ましくは200μm以上300μm以下の格子ピッチPsを有する。第1非導電パターン20Aの断線部22Aは格子24Aの交差部以外に形成され、第2非導電パターン20Bの断線部22Bは格子24Bの交差部以外に形成される。その結果、組合せパターン70において、断線部22Aと断線部22Bに起因する視認性の劣化を防止できる。特に、断線部22Aに対向する位置に、第2導電パターン18Bの金属細線が配置される。また、断線部22Bに対向する位置に、第1導電パターン18Aの金属細線が配置される。第2導電パターン18Bの金属細線が断線部22Aをマスクし、第1導電パターン18Aの金属細線が断線部22Bをマスクすることになる。したがって、組合せパターン70において、上面視で、断線部22Aと断線部22Bとが視認され難くなるので、視認性を向上することができる。視認性向上を考慮すると、断線部22Aの長さと、第2導電パターン18Bの金属細線の線幅とは、線幅×1<断線部<線幅×10の関係式を満たすことが好ましい。同様に、断線部22Bの長さと、第1導電パターン18Aの金属細線の線幅とは、線幅×1<断線部<線幅×10の関係式を満たすことが好ましい。そして、このタッチパネル用導電シート10をタッチパネルとして使用する場合は、第1導電シート12A上に保護層不図示が形成される。第1導電シート12Aの多数の第1導電パターン18Aから導出された第1外部配線62Aと、第2導電シート12Bの多数の第2導電パターン18Bから導出された第2外部配線62Bとが、例えばスキャンをコントロールするIC回路に接続される。タッチパネル用導電シート10のうち、液晶表示装置の表示画面から外れた外周領域の面積が極力小さくなるように、好ましくは、第1導電パターン18Aと第1外部配線62Aとの各接続部が直線状に配列され、第2導電パターン18Bと第2外部配線62Bとの各接続部が直線状に配列される。指先を保護層上に接触させることで、指先に対向する第1導電パターン18Aと第2導電パターン18B間の静電容量が変化する。IC回路はこの変化量を検出し、この変化量に基づいて指先の位置を演算する。この演算をそれぞれの第1導電パターン18Aと第2導電パターン18Bとの間にて行う。したがって、同時に2つ以上の指先を接触させても、各指先の位置を検出することが可能となる。このように、タッチパネル用導電シート10においては、該タッチパネル用導電シート10を用いて例えば投影型静電容量方式のタッチパネルに適用した場合に、その表面抵抗が小さいことから応答速度を速めることができ、タッチパネルの大サイズ化を促進させることができる。しかしながら、従来の金属細線を電極に用いたタッチパネルは、電極端子60A、60Bは高い導電性を備えるために太い端子ベタ端子となっているため、ディスプレイとタッチパネルを組み合わせて作動させる場合、タッチパネルのセンシング領域電極パターンでは、ディスプレイが発する光を電極端子が遮光するためセンシング領域の電極端子近傍において暗くなる部分が現れ、その箇所のディスプレイが見づらくなることがある。そこで、本発明は、金属細線で構成された電極パターン16A16Bと、電極パターン16A16Bの端部と電気的に接続された電極端子60A60Bと、が基体14Aに設けられた上記の導電シート12A12Bにおいて、電極パターン16A16Bの透過率が83以上であり、電極パターン16A16Bの透過率をaと表したとき、電極端子60A60Bの透過率がa-20以上a-3以下であるようにした。なお、より好ましくは、a-15以上a-3以下であり、さらに好ましくは、a-10以上a-3以下であり、最も好ましくは、a-5以上a-3以下の範囲である。また、別の態様として、本発明は、金属細線で構成された電極パターン16A16Bと、電極パターン16A16Bの端部と電気的に接続された電極端子60A60Bと、が基体14Aに設けられた上記の導電シート12A12Bにおいて、電極パターン16A16Bの開口率が90以上であり、電極パターン16A16Bの開口率をbと表したとき、電極端子60A60Bの開口率がb-20以上b-0.1以下であるようにした。なお、より好ましくは、b-10以上b-0.3以下であり、さらに好ましくは、b-5以上b-0.3以下の範囲である。図1は、電極端子60A60Bが金属細線で構成された枠形状64であるものを示したものである。ここで、電極パターン16A16Bの細線の線幅をAμmとしたとき、電極端子60A60Bの枠形状の線幅Bμmは、B≧2A、又は、B≧A5μmを満たすことが好ましい。前記電極パターンの細線の線幅aμmは、30μm以下が好ましい。図6のように、電極端子60A60Bを金属細線で構成された枠形状64とすることで、電極パターン16A16Bの透過率が83以上であり、電極パターン16A16Bの透過率をaと表したとき、電極端子60A60Bの透過率がa-20以上a-3以下であるようにすることができる。また、電極端子60A60Bを金属細線で構成された枠形状64とすることで、電極パターン16A16Bの開口率が90以上であり、電極パターン16A16Bの開口率をbと表したとき、電極端子60A60Bの開口率がb-20以上b-0.1以下であるようにすることができる。したがって、電極端子60A60Bを金属細線で構成された枠形状64とすることで、従来の太い端子ベタ端子と異なり、タッチパネルのセンシング領域電極パターンではディスプレイが発する光を電極端子が遮光しにくくなるため、センシング領域の電極端子近傍において暗くなる部分が現れなくなる。したがって、センシング領域の電極端子近傍において視認性は損なわれない。図2は、電極端子60A60Bが金属細線で構成された格子68からなるメッシュ形状66であるものを示したものである。ここで、電極端子60A60Bのメッシュ形状66のピッチは、電極パターン16A16Bのピッチよりも密であることが好ましく、電極パターン16A16Bのピッチの3/4以下がより好ましく、2/3以下がさらに好ましく、1/2がより好ましい。電極端子のメッシュ形状のピッチを電極パターンよりも小さくすることで、電極端子の電気特性を向上させることができ、信号検出の安定性を維持することができる。具体的な電極端子60A60Bのメッシュ形状66のピッチは、50μm以上300μm以下であり、50μm以上250μm以下がより好ましい。なお、電極パターン16A16Bのピッチは、格子24A24Bの一辺の長さと略等しい値である。図2のように、電極端子60A60Bを電極端子60A60Bが金属細線で構成された格子68からなるメッシュ形状66にすることで、電極パターン16A16Bの透過率が83以上であり、電極パターン16A16Bの透過率をaと表したとき、電極端子60A60Bの透過率がa-20以上a-3以下であるようにすることができる。また、電極端子60A60Bを電極端子60A60Bが金属細線で構成された格子68からなるメッシュ形状66にすることで、電極パターン16A16Bの開口率が90以上であり、電極パターン16A16Bの開口率をbと表したとき、電極端子60A60Bの開口率がb-20以上b-0.1以下であるようにすることができる。したがって、電極端子60A60Bを金属細線で構成されたメッシュ形状66とすることで、従来の太い端子ベタ端子と異なり、タッチパネルのセンシング領域電極パターンではディスプレイが発する光を電極端子が遮光しにくくなるため、センシング領域の電極端子近傍において暗くなる部分が現れなくなる。したがって、センシング領域の電極端子近傍において視認性は損なわれない。図3は、電極端子60A60Bが金属細線で構成された枠形状64と金属製の細線で構成された格子68からなるメッシュ形状66とからなるものを示したものである。図3のように、電極端子60A60Bが金属細線で構成された枠形状64と金属製の細線で構成された格子68からなるメッシュ形状66とからなることで、電極パターン16A16Bの透過率が83以上であり、電極パターン16A16Bの透過率をaと表したとき、電極端子60A60Bの透過率がa-20以上a-3以下であるようにすることができる。また、電極端子60A60Bが金属細線で構成された枠形状64と金属製の細線で構成された格子68からなるメッシュ形状66とからなることで、電極パターン16A16Bの開口率が90以上であり、電極パターン16A16Bの開口率をbと表したとき、電極端子60A60Bの開口率がb-20以上b-0.1以下であるようにすることができる。したがって、電極端子60A60Bが金属細線で構成された枠形状64と金属製の細線で構成された格子68からなるメッシュ形状66とからなることで、従来の太い端子ベタ端子と異なり、タッチパネルのセンシング領域電極パターンではディスプレイが発する光を電極端子が遮光しにくくなるため、センシング領域の電極端子近傍において暗くなる部分が現れなくなる。したがって、センシング領域の電極端子近傍において視認性は損なわれない。なお、図2、図3のメッシュ形状66は、格子68は略ひし形の形状を有している。ここで略ひし形の形状とは、対角線が実質的に直交する平行四辺形を意味する。但し、その他、多角形状としてもよい。また、一辺の形状を直線状の他、湾曲形状でもよいし、円弧状にしてもよい。円弧状とする場合は、例えば対向する2辺については、外方に凸の円弧状とし、他の対向する2辺については、内方に凸の円弧状としてもよい。また、各辺の形状を、外方に凸の円弧と内方に凸の円弧が連続した波線形状としてもよい。もちろん、各辺の形状を、サイン曲線にしてもよい。本発明に係る電極端子60A60Bにおいて、電極パターンと電気的に接続された部分と外部配線62A62Bとの間の抵抗は、1~100Ωの範囲になることが好ましい。また、図2、図3のように電極端子60A60Bがメッシュ形状66を含む場合には、電極端子60A60Bの表面抵抗値は4Ω/sq以上80Ω/sq以下の範囲になることが好ましく、10Ω/sq以上40Ω/sq以下の範囲になることがさらに好ましい。なお、開口率とは、電極端子60A60Bの金属細線を除いた透光性部分が全体に占める割合であり、例えば、線幅15μm、ピッチ300μmの正方形の格子68の開口率は90である。上記のとおり、本発明により、センシング領域の電極端子近傍において暗くなる部分が現れるのを防ぐことができるが、その他の効果として、以下に説明する露光による方法により導電シート12A12Bを製造する場合、センシング領域の電極端子近傍の金属細線が目的とする線幅よりも太くなってしまうのを防ぐことができるという効果もある。従来の電極端子は高い導電性を備えるために太い端子ベタ端子となっているため、露光により電極端子となる部分には大量の光が照射される。電極パターンの線幅は非常に小さく、その電極端子近傍の電極パターンとなる部分にも伝達され、電極端子近傍の金属細線が目的とする線幅よりも太くなるという問題があった。即ち、本発明のように電極端子60A60Bの透過率又は開口率を設定することで、露光により電極端子となる部分に大量の光が照射されることがなくなり、センシング領域の電極端子近傍の金属細線が目的とする線幅よりも太くなってしまうのを防ぐことができる。次に、第1導電シート12Aや第2導電シート12Bを製造する方法について説明する。第1導電シート12Aや第2導電シート12Bを製造する場合は、例えば第1透明基体14A上及び第2透明基体14B上に感光性ハロゲン化銀塩を含有する乳剤層を有する感光材料を露光し、現像処理を施すことによって、露光部及び未露光部にそれぞれ金属銀部金属細線及び光透過性部開口領域を形成して第1電極パターン16A及び第2電極パターン16Bを形成するようにしてもよい。なお、さらに金属銀部に物理現像及び/又はめっき処理を施すことによって金属銀部に導電性金属を担持させるようにしてもよい。あるいは、第1透明基体14A及び第2透明基体14B上に形成された銅箔上のフォトレジスト膜を露光、現像処理してレジストパターンを形成し、レジストパターンから露出する銅箔をエッチングすることによって、第1電極パターン16A及び第2電極パターン16Bを形成するようにしてもよい。あるいは、第1透明基体14A及び第2透明基体14B上に金属微粒子を含むペーストを印刷し、ペーストに金属めっきを行うことによって、第1電極パターン16A及び第2電極パターン16Bを形成するようにしてもよい。上記2つの露光による方法で第1電極パターン16A及び第2電極パターン16Bを形成する場合、本発明によりセンシング領域の電極端子近傍の金属細線が目的とする線幅よりも太くなってしまうのを防ぐことができるという効果もある。第1透明基体14A及び第2透明基体14B上に、第1電極パターン16A及び第2電極パターン16Bをスクリーン印刷版又はグラビア印刷版によって印刷形成するようにしてもよい。あるいは、第1透明基体14A及び第2透明基体14B上に、第1電極パターン16A及び第2電極パターン16Bをインクジェットにより形成するようにしてもよい。図5bに示すように、第1透明基体14Aの一主面に第1電極パターン16Aを形成し、第1透明基体14Aの他主面に第2電極パターン16Bを形成する場合、通常の製法に則って、最初に一主面を露光し、その後に、他主面を露光する方法を採用すると、所望のパターンを有する第1電極パターン16A及び第2電極パターン16Bを得ることができない場合がある。そこで、以下に示す製造方法を好ましく採用することができる。すなわち、第1透明基体14Aの両面に形成された感光性ハロゲン化銀乳剤層に対して一括露光を行って、第1透明基体14Aの一主面に第1電極パターン16Aを形成し、第1透明基体14Aの他主面に第2電極パターン16Bを形成する。この製造方法の具体例を説明する。最初に、長尺の感光材料を作製する。感光材料は、第1透明基体14Aと、第1透明基体14Aの一方の主面に形成された感光性ハロゲン化銀乳剤層以下、第1感光層というと、第1透明基体14Aの他方の主面に形成された感光性ハロゲン化銀乳剤層以下、第2感光層というとを有する。次に、感光材料を露光する。この露光処理では、第1感光層に対し、第1透明基体14Aに向かって光を照射して第1感光層を第1露光パターンに沿って露光する第1露光処理と、第2感光層に対し、第1透明基体14Aに向かって光を照射して第2感光層を第2露光パターンに沿って露光する第2露光処理とが行われる両面同時露光。例えば、長尺の感光材料を一方向に搬送しながら、第1感光層に第1光平行光を第1フォトマスクを介して照射すると共に、第2感光層に第2光平行光を第2フォトマスクを介して照射する。第1光は、第1光源から出射された光を途中の第1コリメータレンズにて平行光に変換されることにより得られ、第2光は、第2光源から出射された光を途中の第2コリメータレンズにて平行光に変換されることにより得られる。上記の説明では、2つの光源第1光源及び第2光源を使用した場合を示しているが、1つの光源から出射した光を光学系を介して分割して、第1光及び第2光として第1感光層及び第2感光層に照射してもよい。次いで、露光後の感光材料を現像処理することで、例えば図4bに示すように、タッチパネル用導電性シート10が作製される。タッチパネル用導電性シート10は、第1透明基体14Aと、第1透明基体14Aの一方の主面に形成された第1露光パターンに沿った第1電極パターン16Aと、第1透明基体14Aの他方の主面に形成された第2露光パターンに沿った第2電極パターン16Bとを有する。なお、第1感光層及び第2感光層の露光時間及び現像時間は、第1光源及び第2光源の種類や現像液の種類等で様々に変化するため、好ましい数値範囲は一概に決定することができないが、現像率が100となる露光時間及び現像時間に調整されている。そして、本実施の形態の製造方法では、第1露光処理は、第1感光層上に第1フォトマスクを例えば密着配置し、該第1フォトマスクに対向して配置された第1光源から第1フォトマスクに向かって第1光を照射することで、第1感光層を露光する。第1フォトマスクは、透明なソーダガラスで形成されたガラス基板と、該ガラス基板上に形成されたマスクパターン第1露光パターンとで構成されている。したがって、この第1露光処理によって、第1感光層のうち、第1フォトマスクに形成された第1露光パターンに沿った部分が露光される。第1感光層と第1フォトマスク146aとの間に2μm以上10μm以下程度の隙間を設けてもよい。同様に、第2露光処理は、第2感光層上に第2フォトマスクを例えば密着配置し、該第2フォトマスクに対向して配置された第2光源から第2フォトマスクに向かって第2光を照射することで、第2感光層を露光する。第2フォトマスクは、第1フォトマスクと同様に、透明なソーダガラスで形成されたガラス基板と、該ガラス基板上に形成されたマスクパターン第2露光パターンとで構成されている。したがって、この第2露光処理によって、第2感光層のうち、第2フォトマスクに形成された第2露光パターンに沿った部分が露光される。この場合、第2感光層と第2フォトマスクとの間に2μm以上10μm以下程度の隙間を設けてもよい。第1露光処理及び第2露光処理は、第1光源からの第1光の出射タイミングと、第2光源からの第2光の出射タイミングを同時にしてもよいし、異ならせてもよい。同時であれば、1度の露光処理で、第1感光層及び第2感光層を同時に露光することができ、処理時間の短縮化を図ることができる。次に、本実施の形態に係る第1導電シート12A及び第2導電シート12Bにおいて、特に好ましい態様であるハロゲン化銀写真感光材料を用いる方法を中心にして述べる。本実施の形態に係る第1導電シート12A及び第2導電シート12Bの製造方法は、感光材料と現像処理の形態によって、次の3通りの形態が含まれる。1物理現像核を含まない感光性ハロゲン化銀黒白感光材料を化学現像又は熱現像して金属銀部を該感光材料上に形成させる態様。2物理現像核をハロゲン化銀乳剤層中に含む感光性ハロゲン化銀黒白感光材料を溶解物理現像して金属銀部を該感光材料上に形成させる態様。3物理現像核を含まない感光性ハロゲン化銀黒白感光材料と、物理現像核を含む非感光性層を有する受像シートを重ね合わせて拡散転写現像して金属銀部を非感光性受像シート上に形成させる態様。上記1の態様は、一体型黒白現像タイプであり、感光材料上に光透過性導電膜等の透光性導電性膜が形成される。得られる現像銀は化学現像銀又は熱現像銀であり、高比表面のフィラメントである点で後続するめっき又は物理現像過程で活性が高い。上記2の態様は、露光部では、物理現像核近縁のハロゲン化銀粒子が溶解されて現像核上に沈積することによって感光材料上に光透過性導電性膜等の透光性導電性膜が形成される。これも一体型黒白現像タイプである。現像作用が、物理現像核上への析出であるので高活性であるが、現像銀は比表面の小さい球形である。上記3の態様は、未露光部においてハロゲン化銀粒子が溶解されて拡散して受像シート上の現像核上に沈積することによって受像シート上に光透過性導電性膜等の透光性導電性膜が形成される。いわゆるセパレートタイプであって、受像シートを感光材料から剥離して用いる態様である。いずれの態様もネガ型現像処理及び反転現像処理のいずれの現像を選択することもできる拡散転写方式の場合は、感光材料としてオートポジ型感光材料を用いることによってネガ型現像処理が可能となる。ここで、本実施の形態に係る第1導電シート12A及び第2導電シート12Bの各層の構成について、以下に詳細に説明する。[第1透明基体14A、第2透明基体14B]第1透明基体14A及び第2透明基体14Bとしては、プラスチックフィルム、プラスチック板、ガラス板等を挙げることができる。特に、光透過性や加工性等の観点から、PETが好ましい。[銀塩乳剤層]第1導電シート12Aの第1電極パターン16A及び第2導電シート12Bの第2電極パターン16Bとなる銀塩乳剤層は、銀塩とバインダーの他、溶媒や染料等の添加剤を含有する。本実施の形態に用いられる銀塩としては、ハロゲン化銀等の無機銀塩及び酢酸銀等の有機銀塩が挙げられる。本実施の形態においては、光センサーとしての特性に優れるハロゲン化銀を用いることが好ましい。銀塩乳剤層の塗布銀量銀塩の塗布量は、銀に換算して1g/m2以上30g/m2以下が好ましく、1g/m2以上25g/m2以下がより好ましく、5g/m2以上20g/m2以下がさらに好ましい。この塗布銀量を上記範囲とすることで、タッチパネル用導電シート10とした場合に所望の表面抵抗を得ることができる。本実施の形態に用いられるバインダーとしては、例えば、ゼラチン、ポリビニルアルコールPVA、ポリビニルピロリドンPVP、澱粉等の多糖類、セルロース及びその誘導体、ポリエチレンオキサイド、ポリビニルアミン、キトサン、ポリリジン、ポリアクリル酸、ポリアルギン酸、ポリヒアルロン酸、カルボキシセルロース等が挙げられる。これらは、官能基のイオン性によって中性、陰イオン性、陽イオン性の性質を有する。本実施の形態の銀塩乳剤層中に含有されるバインダーの含有量は、特に限定されず、分散性と密着性を発揮し得る範囲で適宜決定することができる。銀塩乳剤層中のバインダーの含有量は、銀/バインダー体積比で1/4以上が好ましく、1/2以上がより好ましい。銀/バインダー体積比は、100/1以下が好ましく、50/1以下がより好ましい。また、銀/バインダー体積比は1/1以上4/1以下であることがさらに好ましい。1/1~3/1であることが最も好ましい。銀塩乳剤層中の銀/バインダー体積比をこの範囲にすることで、塗布銀量を調整した場合でも抵抗値のばらつきを抑制し、均一な表面抵抗を有するタッチパネル用導電シートを得ることができる。なお、銀/バインダー体積比は、原料のハロゲン化銀量/バインダー量重量比を銀量/バインダー量重量比に変換し、さらに、銀量/バインダー量重量比を銀量/バインダー量体積比に変換することで求めることができる。<溶媒>銀塩乳剤層の形成に用いられる溶媒は、特に限定されるものではないが、例えば、水、有機溶媒例えば、メタノール等のアルコール類、アセトン等のケトン類、ホルムアミド等のアミド類、ジメチルスルホキシド等のスルホキシド類、酢酸エチル等のエステル類、エーテル類等、イオン性液体、及びこれらの混合溶媒を挙げることができる。本実施の形態の銀塩乳剤層に用いられる溶媒の含有量は、銀塩乳剤層に含まれる銀塩、バインダー等の合計の質量に対して30~90質量の範囲であり、50~80質量の範囲であることが好ましい。<その他の添加剤>本実施の形態に用いられる各種添加剤に関しては、特に制限はなく、公知のものを好ましく用いることができる。[その他の層構成]銀塩乳剤層の上に図示しない保護層を設けてもよい。本実施の形態において保護層とは、ゼラチンや高分子ポリマーといったバインダーからなる層を意味し、擦り傷防止や力学特性を改良する効果を発現するために感光性を有する銀塩乳剤層上に形成される。その厚みは0.5μm以下が好ましい。保護層の塗布方法及び形成方法は特に限定されず、公知の塗布方法及び形成方法を適宜選択することができる。また、銀塩乳剤層よりも下に、例えば下塗り層を設けることもできる。次に、第1導電シート12A及び第2導電シート12Bの作製方法の各工程について説明する。[露光]本実施の形態では、第1電極パターン16A及び第2電極パターン16Bを印刷方式によって施す場合を含むが、印刷方式以外は、第1電極パターン16A及び第2電極パターン16Bを露光と現像等によって形成する。すなわち、第1透明基体14A及び第2透明基体14B上に設けられた銀塩含有層を有する感光材料又はフォトリソグラフィ用フォトポリマーを塗工した感光材料への露光を行う。露光は、電磁波を用いて行うことができる。電磁波としては、例えば、可視光線、紫外線等の光、X線等の放射線等が挙げられる。さらに露光には波長分布を有する光源を利用してもよく、特定の波長の光源を用いてもよい。露光方法に関しては、ガラスマスクを介した方法やレーザー描画によるパターン露光方式が好ましい。[現像処理]本実施の形態では、乳剤層を露光した後、さらに現像処理が行われる。現像処理は、銀塩写真フイルムや印画紙、印刷製版用フイルム、フォトマスク用エマルジョンマスク等に用いられる通常の現像処理の技術を用いることができる。本実施の形態での現像処理は、未露光部分の銀塩を除去して安定化させる目的で行われる定着処理を含むことができる。本発明における定着処理は、銀塩写真フイルムや印画紙、印刷製版用フイルム、フォトマスク用エマルジョンマスク等に用いられる定着処理の技術を用いることができる。現像、定着処理を施した感光材料は、硬膜処理、水洗処理や安定化処理を施されるのが好ましい。現像処理後の露光部に含まれる金属銀の質量は、露光前の露光部に含まれていた銀の質量に対して50質量以上の含有率であることが好ましく、80質量以上であることがさらに好ましい。露光部に含まれる銀の質量が露光前の露光部に含まれていた銀の質量に対して50質量以上であれば、高い導電性を得ることができるため好ましい。以上の工程を経て導電シートは得られるが、得られた導電シートの表面抵抗は100オーム/sq.以下が好ましく、80オーム/sq.以下がより好ましく、60オーム/sq.以下がさらに好ましく、40オーム/sq.以下がよりさらに好ましい。表面抵抗の下限値は、低ければ低いほどよいが、一般的には0.01オーム/sq.であれば十分であり、0.1オーム/sq.や1オーム/sq.であっても用途によっては使用可能である。このような範囲に表面抵抗を調整することで、面積が10cm×10cm以上の大型のタッチパネルでも位置検出を行うことができる。また、現像処理後の導電シートに対しては、さらにカレンダー処理や蒸気処理などの導電性向上処理を行ってもよく、カレンダー処理により所望の表面抵抗に調整することができる。[物理現像及びめっき処理]本実施の形態では、前記露光及び現像処理により形成された金属銀部の導電性を向上させる目的で、前記金属銀部に導電性金属粒子を担持させるための物理現像及び/又はめっき処理を行ってもよい。本発明では物理現像又はめっき処理のいずれか一方のみで導電性金属粒子を金属性銀部に担持させてもよく、物理現像とめっき処理とを組み合わせて導電性金属粒子を金属銀部に担持させてもよい。なお、金属銀部に物理現像及び/又はめっき処理を施したものを含めて導電性金属部と称する。[酸化処理]本実施の形態では、現像処理後の金属銀部、並びに、物理現像及び/又はめっき処理によって形成された導電性金属部には、酸化処理を施すことが好ましい。酸化処理を行うことにより、例えば、光透過性部に金属が僅かに沈着していた場合に、該金属を除去し、光透過性部の透過性をほぼ100にすることができる。[電極パターン]本実施の形態の第1電極パターン16A及び第2電極パターン16Bの金属細線の線幅は、30μm以下から選択可能であるが、タッチパネルの材料としての用途である場合、金属細線の線幅の下限値は0.7μmが好ましく、1μmがより好ましく、2μmがさらに好ましい。金属細線の線幅の上限値は15μmが好ましく、9μmがより好ましく、7μmがさらに好ましい。従来の電極端子は高い導電性を備えるために太い端子ベタ端子となっており、露光により電極端子となる部分には大量の光が照射される。電極パターンの線幅は上述のように非常に小さく、その大量の光の影響を受けることがある。特に、線幅が9μm以下、さらには7μm以下となる場合には、その影響が顕著となり、電極端子近傍の金属細線が目的とする線幅よりも太くなるという問題があった。線間隔格子ピッチは100μm以上400μm以下であることが好ましく、さらに好ましくは200μm以上300μm以下である。また、金属細線は、アース接続等の目的においては、200μmより広い部分を有していてもよい。[光透過性部]本実施の形態における光透過性部とは、第1導電シート12A及び第2導電シート12Bのうち第1電極パターン16A及び第2電極パターン16B以外の透光性を有する部分を意味する。光透過性部における透過率は、前述のとおり、第1透明基体14A及び第2透明基体14Bの光吸収及び反射の寄与を除いた380~780nmの波長領域における透過率の最小値で示される透過率が83以上、好ましくは85以上、さらに好ましくは90以上であり、さらにより好ましくは93以上であり、最も好ましくは99以上である。[第1導電シート12A及び第2導電シート12B]本実施の形態に係る第1導電シート12A及び第2導電シート12Bにおける第1透明基体14A及び第2透明基体14Bの厚さは、5μm以上350μm以下であることが好ましく、30μm以上150μm以下であることがさらに好ましい。5μm以上350μm以下の範囲であれば所望の可視光の透過率が得られ、且つ、取り扱いも容易である。第1透明基体14A及び第2透明基体14B上に設けられる金属銀部の厚さは、第1透明基体14A及び第2透明基体14B上に塗布される銀塩含有層用塗料の塗布厚みに応じて適宜決定することができる。金属銀部の厚さは、0.001mm以上0.2mm以下から選択可能であるが、30μm以下であることが好ましく、20μm以下であることがより好ましく、0.01μm以上9μm以下であることがさらに好ましく、0.05μm以上5μm以下であることが最も好ましい。また、金属銀部はパターン状であることが好ましい。金属銀部は1層でもよく、2層以上の重層構成であってもよい。金属銀部がパターン状であり、且つ、2層以上の重層構成である場合、異なる波長に感光できるように、異なる感色性を付与することができる。これにより、露光波長を変えて露光すると、各層において異なるパターンを形成することができる。導電性金属部の厚さは、タッチパネルの用途としては、薄いほど表示パネルの視野角が広がるため好ましく、視認性の向上の点でも薄膜化が要求される。このような観点から、導電性金属部に担持された導電性金属からなる層の厚さは、9μm未満であることが好ましく、0.1μm以上5μm未満であることがより好ましく、0.1μm以上3μm未満であることがさらに好ましい。本実施の形態では、上述した銀塩含有層の塗布厚みをコントロールすることにより所望の厚さの金属銀部を形成し、さらに物理現像及び/又はめっき処理により導電性金属粒子からなる層の厚みを自在にコントロールできるため、5μm未満、好ましくは3μm未満の厚みを有する第1導電シート12A及び第2導電シート12Bであっても容易に形成することができる。本発明に係る導電シート及びタッチパネルは、上述の実施の形態に限らず、本発明の要旨を逸脱することなく、種々の構成を採り得ることはもちろんである。また、特開2011113149、特開2011129501、特開2011129112、特開2011134311、特開2011175628などに開示の技術と適宜組み合わせて使用することができる。以下に、本発明の実施例を挙げて本発明をさらに具体的に説明する。なお、以下の実施例に示される材料、使用量、割合、処理内容、処理手順等は、本発明の趣旨を逸脱しない限り適宜変更することができる。したがって、本発明の範囲は以下に示す具体例により限定的に解釈されるべきものではない。サンプルに係る積層導電性シートについて、透過率又は開口率を測定し、視認性を評価した。ハロゲン化銀感光材料水媒体中のAg150gに対してゼラチン10.0gを含む、球相当径平均0.1μmの沃臭塩化銀粒子I=0.2モル、Br=40モルを含有する乳剤を調製した。また、この乳剤中にはK3Rh2Br9及びK2IrCl6を濃度が10-7モル/モル銀になるように添加し、臭化銀粒子にRhイオンとIrイオンをドープした。この乳剤にNa2PdCl4を添加し、さらに塩化金酸とチオ硫酸ナトリウムを用いて金硫黄増感を行った後、ゼラチン硬膜剤と共に、銀の塗布量が10g/m2となるように第1透明基体12A及び第2透明基体12Bここでは、共にポリエチレンテレフタレートPET上に塗布した。この際、Ag/ゼラチン体積比は2/1とした。幅30cmのPET支持体に25cmの幅で20m分塗布を行い、塗布の中央部24cmを残すように両端を3cmずつ切り落としてロール状のハロゲン化銀感光材料を得た。露光露光のパターンは、第1導電シート12Aについては図1及び図3aに示すパターンで、第2導電シート12Bについては図4及び図6bに示すパターンで、A4サイズ210mm×297mmの第1透明基体14A及び第2透明基体14Bに行った。露光は上記パターンのフォトマスクを介して高圧水銀ランプを光源とした平行光を用いて露光した。なお、第1導電シート12A及び第2導電シート12Bの電極端子60A及び電極端子60Bは、図1~3に示した全てのパターンでそれぞれサンプルを作成した。現像処理現像液1L処方ハイドロキノン20g亜硫酸ナトリウム50g炭酸カリウム40gエチレンジアミン四酢酸2g臭化カリウム3gポリエチレングリコール20001g水酸化カリウム4gpH10.3に調整定着液1L処方チオ硫酸アンモニウム液75300ml亜硫酸アンモニウム1水塩25g1,3-ジアミノプロパン四酢酸8g酢酸5gアンモニア水271gpH6.2に調整上記処理剤を用いて露光済み感材を、富士フイルム社製自動現像機FG-710PTSを用いて処理条件:現像35°C30秒、定着34°C23秒、水洗流水5L/分の20秒処理で行った。[実験1]サンプル1-1実施例作製した第1導電シート12A及び第2導電シート12Bの導電部第1電極パターン16A、第2電極パターン16Bの透過度は83である。作製した第1導電シート12A及び第2導電シート12Bの電極端子60A及び電極端子60Bは図1のパターンであり、透過度は63である。サンプル1-2実施例作製した第1導電シート12A及び第2導電シート12Bの電極端子60A及び電極端子60Bの透過度を80とした点以外は、サンプル1-1と同様にした。サンプル1-3比較例作製した第1導電シート12A及び第2導電シート12Bの電極端子60A及び電極端子60Bの透過度を60とした点以外は、サンプル1-1と同様にした。サンプル1-4比較例作製した第1導電シート12A及び第2導電シート12Bの電極端子60A及び電極端子60Bの透過度を83とした点以外は、サンプル1-1と同様にした。サンプル1-5実施例作製した第1導電シート12A及び第2導電シート12Bの導電部第1電極パターン16A、第2電極パターン16Bの透過度は90である。作製した第1導電シート12A及び第2導電シート12Bの電極端子60A及び電極端子60Bは図1のパターンであり、透過度は70である。サンプル1-6実施例作製した第1導電シート12A及び第2導電シート12Bの電極端子60A及び電極端子60Bの透過度を87とした点以外は、サンプル1-5と同様にした。サンプル1-7比較例作製した第1導電シート12A及び第2導電シート12Bの電極端子60A及び電極端子60Bの透過度を67とした点以外は、サンプル1-5と同様にした。サンプル1-8比較例作製した第1導電シート12A及び第2導電シート12Bの電極端子60A及び電極端子60Bの透過度を90とした点以外は、サンプル1-5と同様にした。サンプル1-9実施例作製した第1導電シート12A及び第2導電シート12Bの導電部第1電極パターン16A、第2電極パターン16Bの透過度は83である。作製した第1導電シート12A及び第2導電シート12Bの電極端子60A及び電極端子60Bは図2のパターンであり、透過度は63である。サンプル1-10実施例作製した第1導電シート12A及び第2導電シート12Bの電極端子60A及び電極端子60Bの透過度を80とした点以外は、サンプル1-9と同様にした。サンプル1-11比較例作製した第1導電シート12A及び第2導電シート12Bの電極端子60A及び電極端子60Bの透過度を60とした点以外は、サンプル1-9と同様にした。サンプル1-12比較例作製した第1導電シート12A及び第2導電シート12Bの電極端子60A及び電極端子60Bの透過度を83とした点以外は、サンプル1-9と同様にした。サンプル1-13実施例作製した第1導電シート12A及び第2導電シート12Bの導電部第1電極パターン16A、第2電極パターン16Bの透過度は83である。作製した第1導電シート12A及び第2導電シート12Bの電極端子60A及び電極端子60Bは図3のパターンであり、透過度は63である。サンプル1-14実施例作製した第1導電シート12A及び第2導電シート12Bの電極端子60A及び電極端子60Bの透過度を80とした点以外は、サンプル1-13と同様にした。サンプル1-15比較例作製した第1導電シート12A及び第2導電シート12Bの電極端子60A及び電極端子60Bの透過度を60とした点以外は、サンプル1-7と同様にした。サンプル1-16比較例作製した第1導電シート12A及び第2導電シート12Bの電極端子60A及び電極端子60Bの透過度を83とした点以外は、サンプル1-13と同様にした。<透過率の測定>第1導電シート12A及び第2導電シート12Bを、測光機を用いて全光線透過率を測定した。測光機は、東京電色社製のTC-HIIIDPKを用いて計測した。<視認性の評価>上述したサンプルに係る積層導電性シートを用いてそれぞれ投影型静電容量方式のタッチパネルを作製した。タッチパネルを回転盤に設置し、液晶表示装置を駆動して白色を表示させた際に、センシング領域の電極端子近傍において影暗くなる部分が確認できるかどうかを肉眼で確認した。視認性が優れるものをA、視認性が良好なものをB、実用上視認性に影響しないものをC、視認性が悪いものをDと評価した。<反応速度の評価>反応速度が優れるものをA、反応速度が良好なものをB、実用性上応答速度で問題にならないものをC、応答速度が遅く検出感度が悪いものをDと評価した。<結果1>表1からわかるように、サンプル1-1~16のうち本発明に係る透過度の範囲にあるものにおいては、視認性が良好であった。また、サンプル1-1~16のうち本発明に係る透過度の範囲にあるものにおいては、タッチパネルを指で触れて操作したところ、応答速度が速く、検出感度に優れることがわかった。また2点以上をタッチして操作したところ、同様に良好な結果が得られ、マルチタッチにも対応できることが確認できた。[実験2]サンプル2-1実施例作製した第1導電シート12A及び第2導電シート12Bの導電部第1電極パターン16A、第2電極パターン16Bの開口率は90である。作製した第1導電シート12A及び第2導電シート12Bの電極端子60A及び電極端子60Bは図5のパターンであり、開口率は70である。サンプル2-2実施例作製した第1導電シート12A及び第2導電シート12Bの電極端子60A及び電極端子60Bの開口率を89.9とした点以外は、サンプル2-1と同様にした。サンプル2-3比較例作製した第1導電シート12A及び第2導電シート12Bの電極端子60A及び電極端子60Bの開口率を68とした点以外は、サンプル2-1と同様にした。サンプル2-4比較例作製した第1導電シート12A及び第2導電シート12Bの電極端子60A及び電極端子60Bの透過度を90とした点以外は、サンプル2-1と同様にした。サンプル2-5実施例作製した第1導電シート12A及び第2導電シート12Bの導電部第1電極パターン16A、第2電極パターン16Bの開口率は97である。作製した第1導電シート12A及び第2導電シート12Bの電極端子60A及び電極端子60Bは図5のパターンであり、開口率は77である。サンプル2-6実施例作製した第1導電シート12A及び第2導電シート12Bの電極端子60A及び電極端子60Bの開口率を96.9とした点以外は、サンプル2-5と同様にした。サンプル2-7比較例作製した第1導電シート12A及び第2導電シート12Bの電極端子60A及び電極端子60Bの開口率を75とした点以外は、サンプル2-5と同様にした。サンプル2-8比較例作製した第1導電シート12A及び第2導電シート12Bの電極端子60A及び電極端子60Bの開口率を97とした点以外は、サンプル2-5と同様にした。サンプル2-9実施例作製した第1導電シート12A及び第2導電シート12Bの導電部第1電極パターン16A、第2電極パターン16Bの開口率は90である。作製した第1導電シート12A及び第2導電シート12Bの電極端子60A及び電極端子60Bは図6のパターンであり、開口率は70である。サンプル2-10実施例作製した第1導電シート12A及び第2導電シート12Bの電極端子60A及び電極端子60Bの開口率を89.9とした点以外は、サンプル2-9と同様にした。サンプル2-11比較例作製した第1導電シート12A及び第2導電シート12Bの電極端子60A及び電極端子60Bの開口率を68とした点以外は、サンプル2-9と同様にした。サンプル2-12比較例作製した第1導電シート12A及び第2導電シート12Bの電極端子60A及び電極端子60Bの透過度を90とした点以外は、サンプル2-9と同様にした。サンプル2-13実施例作製した第1導電シート12A及び第2導電シート12Bの導電部第1電極パターン16A、第2電極パターン16Bの開口率は90である。作製した第1導電シート12A及び第2導電シート12Bの電極端子60A及び電極端子60Bは図7のパターンであり、開口率は70である。サンプル2-10実施例作製した第1導電シート12A及び第2導電シート12Bの電極端子60A及び電極端子60Bの開口率を89.9とした点以外は、サンプル2-13と同様にした。サンプル2-11比較例作製した第1導電シート12A及び第2導電シート12Bの電極端子60A及び電極端子60Bの開口率を68とした点以外は、サンプル2-13と同様にした。サンプル2-12比較例作製した第1導電シート12A及び第2導電シート12Bの電極端子60A及び電極端子60Bの透過度を90とした点以外は、サンプル2-13と同様にした。<開口率の測定>第1導電シート12A及び第2導電シート12Bを、キーエンス社製のマイクロスコープVHX-200を用い、3000倍の条件で計測した。<視認性の評価>上述したサンプルに係る積層導電性シートを用いてそれぞれ投影型静電容量方式のタッチパネルを作製した。タッチパネルを回転盤に設置し、液晶表示装置を駆動して白色を表示させた際に、センシング領域の電極端子近傍において影暗くなる部分が確認できるかどうかを肉眼で確認した。視認性が優れるものをA,視認性が良好なものをB、実用上視認性に影響しないものをC、視認性が悪いものをDと評価した。<反応速度の評価>反応速度が優れるものをA、反応速度が良好なものをB、実用性上応答速度で問題にならないものをC、応答速度が遅く検出感度が悪いものをDと評価した。<結果2>表2からわかるように、サンプル2-1~16のうち本発明に係る開口率の範囲にあるものにおいては、視認性が良好であった。また、サンプル2-1~16のうち本発明に係る開口率の範囲にあるものにおいては、タッチパネルを指で触れて操作したところ、応答速度が速く、検出感度に優れることがわかった。また2点以上をタッチして操作したところ、同様に良好な結果が得られ、マルチタッチにも対応できることが確認できた。本発明に係る導電シート及びタッチパネルは、上述の実施の形態に限らず、本発明の要旨を逸脱することなく、種々の構成を採り得ることはもちろんである。"